(57)【要約】  式（Ｉ）または（ＩＩ）によって表される構造を有する架橋成分。式中、ＡｒＦは、Ｎ３基に対してメタ位に位置する、フッ素より嵩高い少なくとも１つの非フッ素置換基（Ｒ）を有するフッ素化フェニル基を含み、Ｗは電子求引基を含み、Ｌは連結基を含む。前記架橋成分はポリマー半導体層および光起電素子の製造において特に有用である。
2013512986.tif 000002
【特許請求の範囲】
【請求項１】
一般式Ｉ：
Ｎ３−ＡｒＦ−Ｗ  （Ｉ）
（式中、ＡｒＦは、アジド基に対してメタ位に、フッ素より嵩高い少なくとも１つの非フッ素置換基を有するフッ素化フェニルアジド基を含み、Ｗは電子求引基を含む）
を有する架橋成分。
【請求項２】
前記架橋成分が、（ｉ）４−アジド−２−Ｒ−６−Ｒ’−３，５−ジフルオロフェニル−１−Ｗ、
（ｉｉ）４−アジド−２−Ｒ−３，５，６−トリフルオロフェニル−１−Ｗ、
（ｉｉｉ）４−アジド−１−Ｒ−６−Ｒ’−３，５−ジフルオロフェニル−２−Ｗ、
（ｉｖ）４−アジド−１−Ｒ’−６−Ｒ−３，５−ジフルオロフェニル−２−Ｗ、
（ｖ）４−アジド−１−Ｒ−３，５，６−トリフルオロフェニル−２−Ｗ、および
（ｖｉ）４−アジド−６−Ｒ−１，３，５−トリフルオロフェニル−２−Ｗ
（ここで、各ＲおよびＲ’は同一または異なり、フッ素より嵩高い非フッ素置換基であり、Ｗが電子求引基を含む）からなる群から選択される請求項１に記載の架橋成分。
【請求項３】
一般式ＩＩ：
（Ｎ３−ＡｒＦ−Ｗ）ｎ−Ｌ  （ＩＩ）
（式中、各々のＡｒＦは同一または異なり、アジド基に対してメタ位に、フッ素より嵩高い少なくとも１つの非フッ素置換基を有するフッ素化フェニルアジド基を含み、Ｗは電子求引基を含み、Ｌは連結基を含み、ｎは２以上の整数である）
を有する請求項１または２に記載の架橋成分。
【請求項４】
前記少なくとも１つの非フッ素置換基が、置換または非置換のアルキル基、シクロアルキル基、アルコキシ基およびシクロアルコキシ基からなる群から選択される請求項１から３のいずれかに記載の架橋成分。
【請求項５】
前記アルキル基が炭素数１〜１８のアルキル鎖長を有する請求項４に記載の架橋成分。
【請求項６】
前記アルキル基が直鎖または分岐のアルキル基である請求項４または５に記載の架橋成分。
【請求項７】
前記アルキル基が、メチル、エチル、イソプロピル、第二級ブチル、第三級ブチル、ヘキシル、オクチル、またはそれらの分岐誘導体である請求項４〜６のいずれかに記載の架橋成分。
【請求項８】
Ｗがアジド基に対してパラ位にある請求項１〜７のいずれかに記載の架橋成分。
【請求項９】
Ｗがスルホニル基またはカルボニル基を含む請求項１〜８のいずれかに記載の架橋成分。
【請求項１０】
Ｗが、−ＣＯ−、−Ｃ（Ｏ）Ｏ−、−Ｓ（Ｏ２）Ｏ−、−Ｃ（Ｏ）Ｎ−、および−Ｓ（Ｏ２）Ｎ−からなる群から選択される電子求引基を含む請求項９に記載の架橋成分。
【請求項１１】
Ｌが、置換または非置換の、アルキルジオキシ、アルキルトリオキシ、アルキルジアミド、アルキルトリアミドおよびジアルキルトリオキシからなる群から選択される二価または多価の連結基を含む請求項３〜１０のいずれかに記載の架橋成分。
【請求項１２】
Ｌが、エチレンジオキシ、エチレンジアミド、ジエチレントリオキシおよび１，３，５−トリオキシシクロヘキサンからなる群から選択される請求項１１に記載の架橋成分。
【請求項１３】
前記架橋成分が、
エチレンビス（４−アジド−２，３，５−トリフルオロ−６−メチルベンズアミド）、
ドデシレンビス（４−アジド−２，３，５−トリフルオロ−６−メチルベンゾエート）、
エチレンビス（４−アジド−２，３，５−トリフルオロ−６−イソプロピルベンゾエート）、
エチレンビス（４−アジド−３，５−トリフルオロ−２，６−ジイソプロピルベンゾエート）、
エチレンビス（４−アジド−３，５−トリフルオロ−２，６−ジヘキシルベンゾエート）、
ジエチレンオキシビス（４−アジド−３，５−トリフルオロ−２，６−ジイソプロピルベンゾエート）、
ジエチレンオキシビス（４−アジド−２，３，５−トリフルオロ−６−イソプロピルベンゾエート）、
ジエチレンオキシビス（４−アジド−３，５−トリフルオロ−２，６−ジヘキシルベンゾエート）、および
４−アジド−２，３，５−トリフルオロ−６−イソプロピルベンゾエート
からなる群から選択される請求項１〜１２のいずれかに記載の架橋成分。
【請求項１４】
請求項１〜１３のいずれかに記載の架橋成分を含む溶液。
【請求項１５】
ポリマーまたはオリゴマーをさらに含む請求項１４に記載の溶液。
【請求項１６】
前記ポリマーまたはオリゴマーが半導性ポリマーまたは半導性オリゴマーである請求項１５に記載の溶液。
【請求項１７】
（ａ）ポリマーまたはオリゴマーと、請求項１〜１３のいずれかに記載の架橋成分とを含む溶液を基板上に堆積させて層を形成するステップと、
（ｂ）（ａ）で形成された前記層を硬化させて不溶性の架橋ポリマーを形成するステップと
を含むポリマー素子の形成方法。
【請求項１８】
前記架橋成分が、２００ｎｍ〜４００ｎｍの範囲の波長を有する紫外線照射に対して感受性を有し、前記硬化させるステップが、不活性雰囲気中で２００ｎｍ〜４００ｎｍの範囲の波長を有するＵＶ照射に層を曝露するステップを含む請求項１７に記載の方法。
【請求項１９】
前記架橋ポリマーが非共役、部分共役、実質的共役または完全共役である請求項１７または１８に記載の方法。
【請求項２０】
前記架橋成分が、前記ポリマーまたはオリゴマーの主鎖の一部であるか、前記ポリマーまたはオリゴマーに側鎖として結合している請求項１７〜１９のいずれかに記載の方法。
【請求項２１】
前記架橋ポリマーをアニールするステップをさらに含む請求項１７〜２０のいずれかに記載の方法。
【請求項２２】
前記ポリマー素子が、ポリマーＬＥＤ素子、ポリマー導波ＬＥＤ素子、ポリマー分布ブラッグ反射器、ポリマーマイクロキャビティＬＥＤ素子、ポリマーＦＥＴ素子、ポリマー光検出器およびポリマー光起電素子からなる群から選択される請求項１７〜２１のいずれかに記載の方法。
【請求項２３】
請求項１７〜２１のいずれかに記載の方法によって得られるポリマー素子。
【発明の詳細な説明】
【技術分野】
【０００１】
本発明は架橋成分に関する。特に、この架橋成分は、素子の製造において半導体層に使用できる。
【背景技術】
【０００２】
高品質のポリマー半導体ヘテロ構造の開発は、ポリマー半導体素子の性能をさらに改善するために不可欠である。たとえば発光ダイオードにおいて、ヘテロ構造は、効率的な電荷キャリア注入および閉じ込め、ならびにそれらの再結合の制御、ならびに生成した励起子の運命にとっても重要である。しかし、この重要な目標は、ポリマー半導体の電荷キャリア輸送および励起子の特性を悪化させることなくポリマー半導体を架橋させるのに適した充分に一般的な架橋システムがなかったために、これまで妨げられてきた。
【０００３】
酸触媒によるエポキシ開環もしくはオキセタン開環または環化付加反応等の特定の架橋化学反応を用いた種々の方法が提案されてきた。特定の架橋反応においては、光または熱の存在下に２つの官能基が相互に反応して架橋を生成する。
【０００４】
しかし、これらの特定の架橋化学反応には、有利ではないと思われるいくつかの特徴がある。第１に、これらの反応では２つの反応成分が接触しなければならないので、２分子反応のための充分に高い局所濃度が実現するように、典型的には、典型的なポリマー繰り返し単位の１０ｍｏｌ％を超えるほどの非常に高濃度の架橋成分が存在することが必要である。架橋剤成分の濃度がこのように高いと、ポリマーの望ましい形態学的特徴が変化する恐れがある。第２に、これらの架橋成分のかなりの割合が残念ながら取り残されて架橋を形成しない。それは架橋成分が活性を有している間に架橋の相手を見つけることができないためである。これらの架橋成分は引き続いて除去することができず、そのため電荷、特に電子、および励起子に対する電子的に顕著な濃度のトラップが生じる。
【０００５】
これら２つの制限を克服するために、フッ素化フェニルアジドを用いる非特異的架橋化学反応の使用が提案されている（国際公開第２００４／１００２８２号）。フッ素化フェニルアジドは２５４ｎｍ（即ち深ＵＶ光）に曝露されると光分解されてニトレンを生じ、これが非活性化ＣＨ結合に挿入され得る。しかし、特に、架橋剤濃度が高い場合に、電子のトラップおよび励起子のクエンチによって性能がいくらか低下する。
【０００６】
したがって、ポリマー半導体を架橋させるのに適すると考えられる改良された架橋成分に対する必要性がある。
【先行技術文献】
【特許文献】
【０００７】
【特許文献１】国際公開第２００４／１００２８２号
【特許文献２】国際公開第０３／０９５５８６号
【発明の概要】
【発明が解決しようとする課題】
【０００８】
本発明は上記の課題の少なくとも１つに対処し、かつ改良された架橋成分を提供することを目的としている。特に、本発明による架橋成分はポリマー素子の電荷輸送層および発光層等のポリマー半導体層とともに用いるのに適すると考えられる。本発明の任意の態様による架橋成分は、それが架橋するポリマーまたはポリマー層の隣接層の特性を悪化させることなく、架橋機能を提供する。
【課題を解決するための手段】
【０００９】
第１の態様によれば、一般式Ｉ：
Ｎ３−ＡｒＦ−Ｗ  （Ｉ）
（式中、ＡｒＦは、アジド基に対してメタ位に、フッ素より嵩高い（ｂｕｌｋｉｅｒ）非フッ素置換基を少なくとも１つ有するフッ素化フェニルアジド基を含み、Ｗは電子求引基を含む）
を有する架橋成分が提供される。
【００１０】
特定の態様によれば、架橋成分は、４−アジド−２−Ｒ−６−Ｒ’−３，５−ジフルオロフェニル−１−Ｗ；４−アジド−２−Ｒ−３，５，６−トリフルオロフェニル−１−Ｗ；４−アジド−１−Ｒ−６−Ｒ’−３，５−ジフルオロフェニル−２−Ｗ；４−アジド−１−Ｒ’−６−Ｒ−３，５−ジフルオロフェニル−２−Ｗ；４−アジド−１−Ｒ−３，５，６−トリフルオロフェニル−２−Ｗ；および４−アジド−６−Ｒ−１，３，５−トリフルオロフェニル−２−Ｗ（ここで、各ＲおよびＲ’は同一または異なり、フッ素より嵩高い非フッ素置換基であり、Ｗは電子求引基を含む）からなる群から選択される。
【００１１】
別の特定の態様によれば、架橋成分は、一般式ＩＩ：
（Ｎ３−ＡｒＦ−Ｗ）ｎ−Ｌ  （ＩＩ）
（式中、各ＡｒＦは同一または異なり、アジド基に対してメタ位に、フッ素より嵩高い少なくとも１つの非フッ素置換基を有するフッ素化フェニルアジド基を含み、Ｗは電子求引基を含み、Ｌは連結基を含み、ｎは２以上の整数である）
を有し得る。
【００１２】
特に、架橋成分は、２個以上の単一の架橋成分が連結基によって連結された場合に一般式（ＩＩ）を有し得る。
【００１３】
ＡｒＦは、任意の適当なフッ素化フェニルアジド基を含み得る。特定の態様によれば、ＡｒＦは、置換されたフッ素化フェニルアジドを含み得る。特に、ＡｒＦは、アジド基に対して少なくとも２つのオルト位に２つのフッ素原子を、およびアジド基に対してメタ位に、Ｆより嵩高い非フッ素置換基を少なくとも１つ有する置換されたフッ素化フェニルアジド基を含み得る。
【００１４】
非フッ素置換基は任意の適当な置換基であり得る。たとえば、非フッ素置換基は、置換または非置換のアルキル基、シクロアルキル基、アルコキシ基およびシクロアルコキシ基からなる群から選択され得る。特に、非フッ素置換基は、置換または非置換のアルキル基であり得る。アルキル基は直鎖アルキル基または分岐アルキル基であり得る。アルキル基は炭素数１〜１８のアルキル鎖長を有し得る。たとえば、アルキル基はメチル基、エチル基、イソプロピル基、第二級ブチル基、第三級ブチル基、ヘキシル基、オクチル基、またはそれらの分岐誘導体を含み得る。さらには特に、アルキル基はイソプロピルまたは第三級ブチルであり得る。
【００１５】
特定の態様によれば、Ｗはアジド基に対してパラ位にあり得る。Ｗは本発明の目的に適した任意の適当な電子求引基を含み得る。たとえば、Ｗはスルホニル基またはカルボニル基を含み得る。たとえば、カルボニル基はケト、エステルまたはアミドの形態であり得る。特に、Ｗは、−ＣＯ−、−Ｃ（Ｏ）Ｏ−、−Ｓ（Ｏ）２Ｏ−、−Ｃ（Ｏ）Ｎ−、およびＳ（Ｏ）２Ｎ−からなる群から選択される電子求引基を含み得る。さらには特に、Ｗはエステル基、即ち−Ｃ（Ｏ）Ｏ−基を含み得る。
【００１６】
Ｌは任意の適当な連結基を含み得る。Ｌは二価または多価の連結基を含み得る。特定の態様によれば、Ｌは、置換または非置換のアルキルジオキシ、アルキルトリオキシ、アルキルジアミド、アルキルトリアミドおよびジアルキルトリオキシからなる群から選択され得る連結基を含む。特に、Ｌは、エチレンジオキシ、エチレンジアミド、ジエチレントリオキシおよび１，３，５−トリオキシシクロヘキサンからなる群から選択され得る連結基を含む。
【００１７】
特定の態様によれば、本発明による架橋成分は、
エチレンビス（４−アジド−２，３，５−トリフルオロ−６−メチルベンズアミド）、
ドデシレンビス（４−アジド−２，３，５−トリフルオロ−６−メチルベンゾエート）、
エチレンビス（４−アジド−２，３，５−トリフルオロ−６−イソプロピルベンゾエート）、
エチレンビス（４−アジド−３，５−トリフルオロ−２，６−ジイソプロピルベンゾエート）、
エチレンビス（４−アジド−３，５−トリフルオロ−２，６−ジヘキシルベンゾエート）、
ジエチレンオキシビス（４−アジド−３，５−トリフルオロ−２，６−ジイソプロピルベンゾエート）、
ジエチレンオキシビス（４−アジド−２，３，５−トリフルオロ−６−イソプロピルベンゾエート）、および
ジエチレンオキシビス（４−アジド−３，５−トリフルオロ−２，６−ジヘキシルベンゾエート）
からなる群から選択され得る。
【００１８】
本発明の第２の態様は、上述の架橋成分を含む溶液を提供する。溶液はポリマーまたはオリゴマーをさらに含み得る。任意の適当なポリマーまたはオリゴマーが本発明の目的のために使用され得る。特に、ポリマーまたはオリゴマーは、半導性のポリマーまたはオリゴマーであり得る。たとえば、ポリマーまたはオリゴマーは高分子量のポリマーまたはオリゴマーであり得る。特に、ポリマーまたはオリゴマーは約１００００Ｄａ以上の分子量を有し得る。
【００１９】
第３の態様によれば、
（ａ）ポリマーまたはオリゴマーと、架橋成分とを含む溶液を基板上に堆積して層を形成するステップと、
（ｂ）層を硬化させて不溶性の架橋ポリマーを形成するステップと
を含む、ポリマー素子を形成する方法が提供される。
【００２０】
ポリマーまたはオリゴマーおよび架橋成分は上述のものであり得る。
【００２１】
本発明による方法で調製されるポリマー素子は、ポリマーＬＥＤ素子、ポリマー導波ＬＥＤ素子、ポリマー分布ブラッグ反射器、ポリマーマイクロキャビティＬＥＤ素子、ポリマーＦＥＴ素子、ポリマー光検出器およびポリマー光起電素子であり得る。
【００２２】
硬化ステップには任意の適当な硬化プロセスが使用できる。特に、架橋成分は、２００ｎｍ〜４００ｎｍの範囲の波長を有する紫外線照射に対して感受性を有するものであり得る。したがって、硬化させるステップは、不活性雰囲気中で２００ｎｍ〜４００ｎｍの範囲の波長を有するＵＶ照射に層を曝露するステップを含み得る。
【００２３】
架橋ポリマーは、非共役、部分共役、実質的共役、または完全共役であり得る。特定の態様によれば、架橋成分はポリマーまたはオリゴマーの主鎖の一部であってよく、またはポリマーまたはオリゴマーに側鎖として結合していてもよい。
【００２４】
本発明による方法は架橋ポリマーをアニールするステップをさらに含み得る。アニールは任意の適当な温度で実施し得る。たとえば、アニールは適当な時間、９０℃で実施し得る。
【００２５】
本発明の第４の態様によれば、上述の方法によって得られるポリマー素子が提供される。
【図面の簡単な説明】
【００２６】
【図１】架橋成分としてエチレンビス（４−アジド−２，３，５−トリフルオロ−６−イソプロピルベンゾエート）を、架橋密度７×１０１８ｃｍ−３で含む緑色ＰＰＶ  ＬＥＤ（四角形記号）の電流−電圧−輝度特性を、深紫外露光で、架橋成分がない対照素子（円形記号）と比較した図である。
【図２】架橋成分としてエチレンビス（４−アジド−２，３，５，６−テトラフルオロベンゼンスルホンアミド）を、架橋密度７×１０１８ｃｍ−３で含む緑色ＰＰＶ  ＬＥＤ（四角形記号）の電流−電圧−輝度特性を、深紫外露光で、架橋成分がない対照素子（円形記号）と比較した図である。
【発明を実施するための形態】
【００２７】
性能低下を引き起こす基本的な機構の１つは、π共役主鎖に対するニトレンの攻撃、および望ましくない四極子相互作用によって促進されるポリマーとフッ素化フェニルアジド環との間の分子間電荷移動によるものである。
【００２８】
したがって、本発明は四極子相互作用を抑制する改良された架橋成分を提供する。特に、電子が豊富な有機半導体素子と電子が乏しいフルオロフェニルアジドとの間のπ−π相互作用が抑制され、架橋はアルキル側鎖においてより有利に許容される。本発明による架橋成分は高い光架橋効率を有し得る。特に、吸収係数、光速度および挿入収率はいかなる有意な程度にも悪影響を受けず、そのため光架橋プロセスは、半導体素子中の励起子、電子および正孔の存在とより両立し得るものとなる。したがって、本発明による架橋成分は、電荷輸送層および発光層等のポリマー素子の半導体層に使用できて、悪影響がより少ない。
【００２９】
第１の態様によれば、本発明は一般式Ｉ：
Ｎ３−ＡｒＦ−Ｗ  （Ｉ）
（式中、ＡｒＦは、アジド基に対してメタ位に、フッ素より嵩高い非フッ素置換基を少なくとも１つ有するフッ素化フェニルアジド基を含み、Ｗは電子求引基を含む）
を有する架橋成分を提供する。
【００３０】
架橋成分は単一のフッ素化フェニルアジド架橋成分であり得る。特に、式（Ｉ）を有する架橋成分は、４−アジド−２−Ｒ−６−Ｒ’−３，５−ジフルオロフェニル−１−Ｗ；４−アジド−２−Ｒ−３，５，６−トリフルオロフェニル−１−Ｗ；４−アジド−１−Ｒ−６−Ｒ’−３，５−ジフルオロフェニル−２−Ｗ；４−アジド−１−Ｒ’−６−Ｒ−３，５−ジフルオロフェニル−２−Ｗ；４−アジド−１−Ｒ−３，５，６−トリフルオロフェニル−２−Ｗ；および４−アジド−６−Ｒ−１，３，５−トリフルオロフェニル−２−Ｗ（ここで、各々のＲおよびＲ’は同一または異なり、フッ素より嵩高い非フッ素置換基であり、Ｗは電子求引基を含む）からなる群から選択される。
【００３１】
別の特定の態様によれば、架橋成分は一般式ＩＩ：
（Ｎ３−ＡｒＦ−Ｗ）ｎ−Ｌ  （ＩＩ）
（式中、各々のＡｒＦは同一または異なり、アジド基に対してメタ位に、フッ素より嵩高い非フッ素置換基を少なくとも１つ有するフッ素化フェニルアジド基を含み、Ｗは電子求引基を含み、Ｌは連結基を含み、ｎは２以上の整数である）
を有し得る。
【００３２】
特定の態様によれば、ｎはＬに含まれる連結基の価数を満足し得る。
【００３３】
特に、２つ以上の単一の架橋成分は任意の適当な連結基によって連結されて式（ＩＩ）を有する架橋成分を形成し得る。特に、２つ以上の架橋成分は、ＬによってＷを介して連結され得る。
【００３４】
ＡｒＦは任意の適当なフッ素化フェニルアジド基を含み得る。本発明の目的のため、フッ素化フェニルアジド基は少なくとも１つのフッ素原子によって置換されたフェニルアジド基と定義される。特にいくつかの実施形態においては、フッ素原子はアジドに対してオルト位である任意の位置に位置し得る。特に、ＡｒＦはアジド基に対して少なくとも２つのオルト位に２つのフッ素原子を有し、かつ、アジド基に対してメタ位に、Ｆよりも嵩高い非フッ素置換基を少なくとも１つ有する置換されたフッ素化フェニルアジド基を含み得る。特定の態様によれば、ＡｒＦは３，５−ジフルオロフェニルアジド、３，５，６−トリフルオロフェニルアジド、または２，３，５−トリフルオロフェニルアジドを含み得る。ＡｒＦは、アジド基に対してパラ位に位置する電子求引基をさらに含み得る。特定の態様によれば、ＡｒＦは、置換された３，５−ジフルオロフェニル−２Ｗアジド基、３，５，６−トリフルオロフェニル−２Ｗ、アジド基または１，５，６−トリフルオロフェニル−２Ｗアジド基を含み得る。
【００３５】
ＡｒＦは、フッ素より嵩高い非フッ素置換基を少なくとも１つ有する。たとえば、ＡｒＦは、１つまたは２つの非フッ素置換基を有する。特定の態様によれば、ＡｒＦはフッ素化フェニルアジドを含み、アジド基に対してメタ位において１つの非フッ素置換基で置換され得る。さらには特に、ＡｒＦはフッ素化フェニルアジドを含み、アジド基に対して各々のメタ位において２つの非フッ素置換基で置換され得る。２つの非フッ素置換基の各々は同一でも互いに異なっていてもよい。
【００３６】
フッ素より嵩高い（ｂｕｌｋｉｅｒ）非フッ素置換基は、フッ素原子を含まず、フッ素原子よりも大きなファンデルワールス半径を有するか、これと同じことであるがフッ素原子よりも大きなファンデルワールス体積を有する化学基である置換基であると定義され得る。フッ素のファンデルワールス半径は約１．５オングストロームであることが認められている。
【００３７】
本発明の目的のため、任意の適当な非フッ素置換基が使用できる。たとえば、非フッ素置換基は置換または非置換のアルキル基、シクロアルキル基、アルコキシ基、およびシクロアルコキシ基からなる群から選択され得る。特に、非フッ素置換基の適当な選択としては、非フッ素置換基が電子求引基と干渉しないように選択することが含まれる。
【００３８】
特に、非フッ素置換基は、置換または非置換のアルキル基であり得る。アルキル基は直鎖または分岐のアルキル基であり得る。アルキル基は炭素数１〜１８のアルキル鎖長を有し得る。たとえば、アルキル基は、メチル基、エチル基、イソプロピル基、第二級ブチル基、第三級ブチル基、ヘキシル基、オクチル基またはそれらの分岐誘導体を含み得る。特定の実施形態によれば、アルキル基は直鎖アルキル基である。アルキル基の直鎖はより容易に溶液に可溶化し、ポリマー側鎖の架橋をさらに促進し得る。さらには特に、アルキル基はイソプロピルまたは第三級ブチルであり得る。
【００３９】
特定の態様によれば、非フッ素置換基は置換または非置換のシクロアルキル基であり得る。本発明の目的のため、任意の適当なシクロアルキルが使用できる。たとえば、シクロアルキル基はシクロヘキシルおよびシクロペンチルを含み得る。
【００４０】
特定の態様によれば、非フッ素置換基は置換または非置換のアルコキシ基またはシクロアルコキシ基であり得る。本発明の目的のため、任意の適当なアルコキシまたはシクロアルコキシが使用できる。たとえば、アルコキシ基はメトキシ、エトキシ、プロポキシ、イソプロポキシ、ヘキソキシ、オキシトキシおよびそれらの分岐誘導体を含み得る。たとえば、シクロアルコキシはシクロヘキソキシを含み得る。
【００４１】
非フッ素置換基は、トリフルオロメチル等のフッ素化置換基のようには誘起性電子求引効果を引き起こさない。これは、本発明による非フッ素置換基は、架橋成分が誘起的に電子をＡｒＦ環に供与し、それにより最高占有分子軌道（ＨＯＭＯ）および最低空分子軌道（ＬＵＭＯ）の両方のエネルギーレベルを増大させることを可能にするからである。このことは、架橋成分による電子のトラッピングおよび励起子のトラッピング、またはその半導性ポリマーとの相互作用を低減させるために特に有利である。
【００４２】
本発明の目的のため、Ｗは任意の適当な電子求引基を含み得る。たとえば、Ｗはスルホニル基またはカルボニル基を含み得る。カルボニル基はケト、エステルまたはアミドの形態であり得る。特に、Ｗは、−ＣＯ−、−Ｃ（Ｏ）Ｏ−、−Ｓ（Ｏ）２Ｏ−、−Ｃ（Ｏ）Ｎ−、またはＳ（Ｏ）２Ｎ−からなる群から選択される電子求引基を含み得る。さらには特に、Ｗはエステル基、即ち−Ｃ（Ｏ）Ｏ−基を含み得る。
【００４３】
特定の態様によれば、Ｗはアジド基に対してパラ位にあり得る。
【００４４】
本発明の目的のため、Ｌは任意の適当な連結基を含み得る。連結基は２つ以上の架橋成分が連結される際に必要であり得る。特に、２つ以上の架橋成分はＷを介して連結され得る。
【００４５】
Ｌは二価（即ちｎ＝２の場合）または多価（即ちｎが２より大きい場合）の連結基を含み得る。たとえば、Ｌは、（ＣＨ２）ｘ（式中、ｘは１〜５）、（ＣＨ２）ｘ−Ｏ−（ＣＨ２）ｘ（式中、ｘは１〜３）、またはシクロヘキサジイルセグメントを含み得る。特定の態様によれば、Ｌは、置換または非置換のアルキルジオキシ、アルキルトリオキシ、アルキルジアミド、アルキルトリアミドおよびジアルキルトリオキシからなる群から選択され得る連結基を含み得る。特に、Ｌはエチレンジオキシ、エチレンジアミド、ジエチレントリオキシ、および１，３，５−トリオキシシクロヘキサンからなる群から選択される連結基を含み得る。
【００４６】
特定の態様によれば、本発明による架橋成分は、
エチレンビス（４−アジド−２，３，５−トリフルオロ−６−メチルベンズアミド）、
ドデシレンビス（４−アジド−２，３，５−トリフルオロ−６−メチルベンゾエート）、
エチレンビス（４−アジド−２，３，５−トリフルオロ−６−イソプロピルベンゾエート）、
エチレンビス（４−アジド−３，５−トリフルオロ−２，６−ジイソプロピルベンゾエート）、
エチレンビス（４−アジド−３，５−トリフルオロ−２，６−ジヘキシルベンゾエート）、
ジエチレンオキシビス（４−アジド−３，５−トリフルオロ−２，６−ジイソプロピルベンゾエート）、
ジエチレンオキシビス（４−アジド−２，３，５−トリフルオロ−６−イソプロピルベンゾエート）、および
ジエチレンオキシビス（４−アジド−３，５−トリフルオロ−２，６−ジヘキシルベンゾエート）
からなる群から選択され得る。
【００４７】
本発明の任意の態様による架橋成分は多くの用途を有し得る。たとえば、架橋成分は半導性ポリマーと混合され、またはポリマーの主鎖または側鎖の一部として、低濃度の架橋成分を有する架橋ポリマー製品を形成させるために使用され得る。低濃度の架橋成分は、ポリマー素子におけるポリマーの性能を実質的に低下させない。
【００４８】
架橋成分は、連結基によって連結される２つの単一の架橋成分を含んでいてもよく、それにより、架橋すべきポリマーに溶液状態で混合されてポリマーとともに堆積して均一に分散した膜を形成する架橋可能な添加剤が得られる。露光に際して架橋可能な添加剤は２つのポリマー鎖を架橋する。
【００４９】
特定の態様によれば、２つ以上の架橋成分は任意の適当な連結基で連結されて架橋可能な添加剤を生成し得る。連結基は上述のものであり得る。特に、２つの単一の架橋成分は置換または非置換のアルキルジオキシ、アルキルジアミドまたはジアルキルトリオキシ単位であり得る連結基によって連結され得る。さらには特に、連結基はエチレンジオキシ、エチレンジアミドまたはジエチレントリオキシ単位であり得る。
【００５０】
架橋成分は、連結基によって連結される３つの単一の架橋成分を含んでいてもよく、それにより、架橋すべきポリマーマトリックスに溶液状態で混合されてポリマーとともに堆積して均一に分散した膜を形成する架橋可能な添加剤が得られる。露光に際して架橋可能な添加剤は３つのポリマー鎖を架橋する。
【００５１】
たとえば、３つ以上の架橋成分は任意の適当な連結基で連結されて架橋可能な添加剤を生成し得る。連結基は上述のものであり得る。特に、３つの単一の架橋成分は置換または非置換のアルキルトリオキシまたはアルキルトリアミド単位であり得る連結基によって連結され得る。さらには特に、連結基は１，３，５−トリオキシシクロヘキサン単位であり得る。
【００５２】
別の特定の態様によれば、架橋成分は、ポリマー鎖のモノマー単位の分画上のアルキル鎖に共有結合した１つのＡｒＦ基を含み得る。露光に際して、ＡｒＦ基は隣接するポリマー鎖に属するアルキル鎖に架橋する。このようにして、架橋成分の量は半分に減少し得る。これは、架橋成分の一端が既にポリマーのモノマー単位に結合しているからである。架橋成分が側鎖に結合しているので、ポリマーの光電子的特性に対する影響はさらに低減され得る。
【００５３】
別の特定の態様によれば、架橋成分は、官能基に連結され得る１つのＡｒＦ基を含み得る。官能基は、表面エネルギー改質剤または蛍光基であり得る。たとえば、官能基はアルキル鎖が炭素数４以上のアルキル鎖長を有するペルフルオロアルキル鎖または蛍光染料であり得る。架橋成分は次いでポリマーマトリックスと混合され、制御された表面張力または界面張力が得られる。露光の後、架橋成分は架橋されてポリマー鎖上に適切に固定される。
【００５４】
本発明の任意の態様による架橋成分は、深紫外（ＵＶ）において狭い透過ウィンドウに吸収を有し得る。吸収は２００〜４００ｎｍの範囲にあり得る。特に、範囲は２００〜３００ｎｍ、２４５〜２７５ｎｍ、２５０〜２６０ｎｍであり得る。本発明の架橋成分の吸収は、任意の適当な方法によって測定され得る。たとえば、吸収は、ＵＶ可視吸収分光法によって測定され得る。
【００５５】
架橋成分が上記の範囲に適当な吸収を有することが好ましい。これは、この範囲が多数の半導性ポリマーに共通する遷移ウィンドウに対応するためである。したがって、ポリマーの架橋およびイメージングが低い露光量において達成され得る。
【００５６】
本発明の第２の態様は、本発明の任意の態様による架橋成分を含む溶液を提供する。溶液はポリマーまたはオリゴマーをさらに含み得る。架橋成分は溶液中でポリマーまたはオリゴマーと混合され、または架橋成分はポリマーまたはオリゴマーの主鎖または側鎖に結合し得る。
【００５７】
本発明の目的のため、任意の適当なポリマーまたはオリゴマーが使用できる。ポリマーまたはオリゴマーは可溶で、架橋成分とともに溶液を形成し得る。ポリマーまたはオリゴマーは可溶化基を含み得る。たとえば、ポリマーまたはオリゴマーはアルキル、アルコキシアリール、シクロアルキル、アリールオキシまたはシクロアルキルオキシ基等の可溶化基を含み得る。
【００５８】
ポリマーまたはオリゴマーは電導性、半導性、または絶縁性ポリマーであり得る。特に、ポリマーまたはオリゴマーは半導性ポリマーまたは半導性オリゴマーであり得る。たとえば、ポリマーまたはオリゴマーは高分子量ポリマーまたは高分子量オリゴマーであり得る。特に、ポリマーまたはオリゴマーは約１０，０００Ｄａ以上の分子量を有し得る。
【００５９】
半導性ポリマーとは対照的に、電導性ポリマーは典型的には高度に（繰り返し単位に対して５ｍｏｌ％超）ドープされて電導状態となっている。結果として、電導性ポリマーは典型的には１０１８ｃｍ−３超の電荷キャリア濃度を有する。本発明の目的のため、電導性ポリマーは電導度１０−５Ｓ／ｃｍ超を有するポリマーである。したがって、それらの電気特性は添加された不純物には本質的に影響されない。そのような電導性ポリマーは主として伝送路または電極接点として有用である。重要なことに、それらは多くの場合、可視光スペクトル、紫外スペクトルおよび深紫外スペクトルの領域の部分に大きく広がる透過ウィンドウを有し、光学パターニングプロセスにおけるあいまいさを増大させる。
【００６０】
半導性ポリマーは典型的にはドープされていないか、本質的に低濃度（典型的には０．００１ｍｏｌ％以下）でドープされている。電導性ポリマーとは対照的に、半導性ポリマーは典型的には１０１５ｃｍ−３未満の電荷キャリア濃度を有する。本発明の目的のため、半導性ポリマーは１０−８Ｓ／ｃｍ超の電導度を有するポリマーである。これらのポリマーは重要なことに発光ダイオード（ＬＥＤ）、電界効果トランジスタ（ＦＥＴ）および光起電（ＰＶ）素子等の広範囲のポリマー素子技術の中核をなす。ポリマーは典型的には上で説明したように可視光−紫外領域においてかなり狭い透過ウィンドウを有する。ポリマーはまた、不純物レベルにずっと敏感な、重要かつ独特の輸送特性および光物理学的特性を有する。
【００６１】
絶縁性ポリマーは典型的にはドープされていない。半導性ポリマーとは対照的に、絶縁性ポリマーは典型的には１０１３ｃｍ−３未満の電荷濃度を有する。本発明の目的のため、絶縁性ポリマーは１０−８Ｓ／ｃｍ未満、好ましくは１０−１２Ｓ／ｃｍ未満の電導度を有するポリマーであり得る。そのような絶縁性ポリマーは主として電界効果トランジスタ（ＦＥＴ）等の広範囲のポリマー素子技術およびヘテロ構造のナノ構造の作製においてゲート誘電層またはゲート絶縁層として有用である。
【００６２】
溶液に含まれる架橋成分の量は架橋成分の用途に応じた任意の適当な量であり得る。架橋成分は、溶液中のポリマーまたはオリゴマーおよび架橋成分の全重量に対して０．０５〜５ｍｏｌ％の範囲の量で存在し得る。特に、架橋成分は、溶液中のポリマーまたはオリゴマーおよび架橋成分の全モル数に対して０．０５〜５ｍｏｌ％未満、０．０５〜３ｍｏｌ％、０．１〜２ｍｏｌ％、０．１〜１ｍｏｌ％の範囲のレベルで溶液中に存在し得る。
【００６３】
第２の態様による溶液はポリマー素子の製造において使用できる。
【００６４】
第３の態様によれば、
（ａ）ポリマーまたはオリゴマーと、架橋成分とを含む溶液を基板上に堆積して層を形成するステップと、
（ｂ）層を硬化させて不溶性の架橋ポリマーを形成するステップと
を含む、ポリマー素子を形成する方法が提供される。
【００６５】
ポリマーまたはオリゴマーおよび架橋成分は上述のものであり得る。溶液は上述のものであり得る。特定の態様によれば、架橋成分を添加する前の溶液中のポリマーまたはオリゴマーの濃度は０．５〜２．５ｗｔ％であり得る。
【００６６】
ポリマーまたはオリゴマーは、少なくとも部分的に共役し得る主鎖を含み得る。特に、ポリマーまたはオリゴマーの主鎖は、実質的にまたは完全に共役し得る。
【００６７】
ポリマーまたはオリゴマーの構造に関しては、ポリマーまたはオリゴマーは、側鎖または主鎖に複数の飽和炭化水素セグメント（−ＣＨ２−および−ＣＨ−）を含み得る。特に、ポリマーまたはオリゴマーは、複数の脂肪族水素を含み得る。ポリマーまたはオリゴマー中の炭化水素セグメントの重量分率は１０〜１００％であり得る。特に、半導性ポリマーについては、重量分率は１０〜７０％であり得る。
【００６８】
本発明の方法は、堆積後にポリマー膜を架橋して、１つのプロセスサイクルで任意の所望の膜厚、たとえば約１ｎｍ〜約５００ｎｍを得る簡単な経路を提供する。本発明の方法においては、これは高濃度の電荷キャリアトラップまたは励起子トラップを導入することなく、多数の例で達成することができる。結果として、広範囲の実用的なポリマー−ポリマーヘテロ構造を構築し、それらをポリマー素子、特に発光ダイオード、光ダイオード、および電界効果トランジスタに有利に組み込むことが可能である。
【００６９】
本発明の目的のため、任意の適当な堆積プロセスが使用できる。たとえば、堆積ステップは、基板上に溶液をスピンキャスト、インクジェット印刷、スクリーン印刷、ディップコート、またはフレキソ印刷することによって実施され得る。
【００７０】
本発明の方法のため、任意の適当な基板が使用できる。基板の材料は、形成されるポリマー素子によって異なり得る。ＬＥＤおよび光ダイオード／光検出器については、基板はガラス上ＩＴＯ、ＰＥＴ上ＩＴＯまたはＳｉ上ＩＴＯの層を含み得る。ＦＥＴについては、基板はガラス、ポリエチレンテレフタレート（ＰＥＴ）またはポリカーボネートの層を含み得る。基板は積層構造を含み得る。基板は複数の異なった層を含み得る。
【００７１】
本発明の方法の硬化ステップには、任意の適当な硬化プロセスが使用できる。たとえば、硬化は電子線照射によって達成し得る。硬化を行う条件には、不活性雰囲気で層を短波長の照射に曝露することが含まれ得る。短波長照射は深紫外（ＵＶ）であり得る。深紫外照射の波長は２００〜４００ｎｍ、２４５〜３７０ｎｍ、２５０〜２６０ｎｍの範囲であり得る。特に、ＵＶ照射は約２５４ｎｍまたは約２４８ｎｍであり得る。ＵＶ照射は任意の適当な光源から得られる。たとえば、ＵＶ照射は低圧水銀灯またはＫｒＦエキシマレーザから得られる。
【００７２】
特に、架橋成分は、２００ｎｍ〜４００ｎｍの範囲に波長を有する紫外線照射に対して感受性を有し得る。したがって、硬化は、不活性雰囲気で２００ｎｍ〜４００ｎｍの範囲に波長を有するＵＶ照射に層を曝露することを含み得る。硬化が層をＵＶ照射に曝露することを含む場合には、これは１〜１００ｍＷ／ｃｍ２の出力であり、露光時間は約０．１〜１００秒の範囲であり得る。硬化すべき層に加えられるエネルギー線量は１〜１００ｍＪ／ｃｍ２であり得る。特に、エネルギー線量は５〜２０ｍＪ／ｃｍ２であり得る。
【００７３】
堆積ステップの溶液がオリゴマーを含む場合、硬化ステップによりオリゴマーの重合および架橋が起こり、不溶性の架橋ポリマーが形成される。
【００７４】
特定の態様によれば、本発明による特定の架橋成分は、溶液中でポリマーまたはオリゴマーと混合される。次いで架橋は、架橋反応が架橋成分とポリマーまたはオリゴマー単位との間の結合形成反応を含む機構で進行する。これは架橋成分それ自体の間の結合形成反応とは異なる。特に、硬化ステップの間、架橋成分は実質的に自己カップリングまたは自己重合をしない。
【００７５】
硬化ステップの間、堆積ステップで形成された層は不溶性となり得る。この不溶性を達成するため、堆積ステップの間に形成された層が架橋条件に供される硬化ステップの間に充分な程度の架橋が起こらなければならない。硬化ステップにおいて必要な程度の架橋を達成するために堆積ステップにおいて堆積する溶液中に必要な架橋成分の特定範囲内の正確な量は、ポリマーの分子量分布特性によることになる。一般的には、ポリマーの分子量が高ければ必要な架橋剤の量は少なくなる。適切に必要な最小量はゲル分画実験によって決定することができる。実験は任意の適当な方法によって行い得る。たとえば、実験は国際公開第２００４／１００２８２号に記載されたステップによって行い得る。
【００７６】
架橋ポリマーは非共役、部分共役、実質的共役、または完全共役であり得る。特定の態様によれば、架橋成分は、ポリマーまたはオリゴマーの主鎖の一部であってよく、ポリマーまたはオリゴマーに側鎖として結合していてもよい。
【００７７】
硬化ステップで形成される硬化層の厚みは５００ｎｍ以下の範囲であり得る。硬化ステップがＵＶ照射への露光による場合、形成される不溶性層の厚みは、１回の適当なＵＶ露光の後、５００ｎｍから数ｎｍまでであり得る。必要な場合、最終厚みが５００ｎｍを超える層は、堆積および硬化処理を繰り返すことによって作製し得る。必要な最終膜厚は最終用途の応用に依存する。原理的には、本発明の方法によって作製され得る層の数には制限はない。
【００７８】
硬化ステップにおいて形成される不溶性層の所望の厚みは層の機能にある程度依存し得る。層がポリマーＬＥＤの注入中間層である場合には、好ましい厚みは５〜２０ｎｍの範囲であり得る。たとえば光ダイオードの場合のように層が電荷輸送層である場合には、厚みは１０〜５０ｎｍの範囲であり得る。層が導波素子におけるクラッディング層である場合には、厚みは１００〜４００ｎｍの範囲であり得る。層がＦＥＴにおけるチャネル層である場合には、厚みは２０〜３００ｎｍの範囲であり得る。
【００７９】
ステップ（ｉ）において堆積される層は、ポリマーブレンドまたは複合材料であり得る。架橋は硬化したポリマーブレンドまたは複合材料の熱安定性を増大させるため、または最終硬化層の溶媒への溶解性に対する耐性を最適化するために有利に使用できる。
【００８０】
層は硬化ステップにおいて硬化され、それにより層は不溶性になる。これは層が、したがってポリマーが、層が架橋前には溶解したであろういかなる溶媒にも完全に不溶性であることを意味する。上述のように、この結果を達成することは、問題となる特定の層に対する架橋の必要なレベルを達成することに依存する。一般に、硬化層は通常の有機溶媒には不溶性となる。さらに一般に、層は、トルエン、キシレン、メシチレン、デュレン、ヒドロナフタレン等の芳香族炭化水素溶媒およびクロロホルムおよびクロロベンゼン等のハロゲン化溶媒に不溶性となる。これらの溶媒は、素子製造の間の引き続く加工において有用となる。
【００８１】
不溶性を決定するための１つの特定の試験法は以下のように記述される。
−  スピンコートまたはインクジェット印刷によって製膜し、次いで硬化処理する。
−  形状測定法、楕円偏光法、または干渉測定法によって膜厚を正確に測定し、これをｄ１とする。
−  通常ポリマーを溶解する溶媒に膜を１０秒浸漬（または現像）し、次いでブロー乾燥またはスピンオフする。
−  ２回目の膜厚測定を行い、これをｄ２とする。
【００８２】
層が完全に「不溶性」である場合には、膜／層を浸漬した後の膜厚の減少はないはずである（即ちｄ２／ｄ１＝１．０）。しかし多くの場合、層は部分的に不溶性であることを必要とするのみである。保持された割合（ｄ２／ｄ１）が既知であると仮定すれば、素子の設計において任意の減少が可能であり得る。しかし一般には、ｄ２／ｄ１は０．４より大きいことが必要であり、好ましくは０．５より大きいことが有用である。
【００８３】
硬化ステップの後、層は溶媒と接触させ得る。架橋ポリマーが等価の非架橋ポリマーであれば可溶性であったような溶媒に不溶性であるという事実は、層が接触する溶媒は通常の有機溶媒を含む広範囲の溶媒から選択し得るということを意味している。硬化ステップにおいて形成された架橋ポリマーは、この接触によっては溶解しないことになる。
【００８４】
任意選択的に、硬化ステップの後で、層は適当な溶媒で洗浄され得る。そのような洗浄ステップは、層が硬化ステップにおいてパターン化された架橋に供される場合に含まれ得る。この中には、堆積ステップから得られた層の選択された領域のみを硬化ステップにおける硬化条件に曝露することが含まれるであろう。本発明の目的のため、選択された領域のみを露光する任意の適当なプロセスが使用できる。これは、たとえばマスクを通してＵＶ照射に露光することによって達成され得る。露光領域にある材料は不溶化する一方、非露光領域にある材料は可溶性のままであろう。これにより、非露光領域にある材料を洗浄ステップで除去することが可能になる。
【００８５】
任意選択的に、硬化ステップの後で、層は湿潤化学による適当な化学反応で化学的に改質され得る。そのような化学反応には芳香族スルホン化、アミノメチル化、または他の誘導体化反応が含まれ得る。
【００８６】
スルホン化によって、ポリマー繰り返し単位の分画にＳＯ３Ｈ基が導入される。これは自己ドープ導電性ポリマー層を作製するために使用できる。この特定の反応は多様な条件下で、たとえば層をクロロスルホン酸の希薄クロロホルム溶液と−６０℃で反応させることによって、実施し得る。
【００８７】
有用であると考えられる別の反応は、架橋反応によって導入されるＮＨ基のメチル化反応である。この反応により、水素原子がおそらくより安定なメチル基に置き換えられる。この特定の反応は、室温で層をヨウ化メチルと反応させ、次いでトリエチルアミンのクロロホルム−エタノール混合物溶液で洗浄することによって行われ得る。したがって、ポリマー層を不溶化した後、層のバルク特性および表面特性を変化させまたは調整するために多様な化学反応が実施され得る。
【００８８】
本発明の方法によって形成された層の上にさらなる（第２の）層が堆積され得る。これに関し、硬化ステップの観点から、本発明による方法で形成された層は、さらなる（第２の）層を堆積するために用いたいかなる溶液にも不溶となる。
【００８９】
任意選択的に、本発明による方法は、硬化ステップにおいて形成された不溶性ポリマーをアニールするステップをさらに含み得る。アニールは適当な条件下で行われ得る。アニールは適当な温度で行われ得る。特に、アニールは８０〜２００℃の範囲の温度で行われ得る。たとえば、アニールは９０℃で行われ得る。特に、アニールは１２０〜２００℃の範囲の温度で行われ得る。
【００９０】
特定の態様によれば、半導性ポリマーは本発明による架橋成分から任意の適当な方法で形成され得る。たとえば、半導性ポリマーは光パターン化または光架橋され得る。特に、ポリマー溶液は適当な量の架橋成分とともに調製される。ポリマー溶液に加えるべき架橋成分の量はゲル保持曲線から選択され得る。
【００９１】
ゲル保持曲線は、膜保持率と、膜における架橋成分とポリマーとの重量比（ｒ）とのゲル曲線である。ゲル保持曲線は、ｒがたとえば０％、０．２５％、０．５％、１％または２％である一連の溶液を調製することによって達成できる。次いで溶液を露光し、擦り傷を付け、現像し、同じ擦り傷の同じ場所で膜厚を再測定することによって、形状測定装置を用いて膜厚を測定する。現像された膜の厚みと最初の膜厚との比が膜保持率である。重量比に対する膜保持率のプロットがゲル保持曲線である。ゲル保持率が膜保持率ゼロから立ち上がる点がゲル点である。これは分子量無限大の第１のポリマー鎖の出現に対応する。その後、ゲル保持曲線は単分散ポリマーについては急速に上昇し、より幅広い分子量分布についてはより緩やかに上昇する。ゲル保持曲線から、所望の保持率および必要な架橋成分濃度が決定される。特定の態様によれば、多孔質膜を得るためには膜保持率は約６０％以上であるべきである。
【００９２】
次いで、架橋成分を含むポリマー溶液は、当業者に既知の方法によって基板上に堆積される。特に、ポリマー溶液はスピンキャストまたはインクジェット印刷され得る。堆積した膜は適当な条件下、適当な温度でアニールされ得る。たとえば、溶媒を除去し、架橋成分をアルキル鎖相中に再分配するために、膜は、窒素中、９０℃で５分間アニールされ得る。
【００９３】
膜は、グローブボックス中、２５４ｎｍの深ＵＶでフラッド露光により、またはマスクを通して、露光され得る。たとえば、照射線量は約３００ｍＪ／ｃｍ２であり得る。次いで未露光材料または非架橋材料は溶媒で現像することによって除去される。たとえば、これはスピナー上で溶媒と短時間接触させて次に遠心除去すること、または基板を溶媒浴中に浸漬することによって行われ得る。このようにして、ポリマーＬＥＤおよびポリマーＦＥＴの光パターン化が達成され得る。
【００９４】
本発明の任意の態様による架橋成分は、特に０．１〜０．５ｍｏｌ％の範囲の量で用いる場合およびポリマーの分子量が充分に高い場合には、広範囲の共役ポリマー膜の光発光および電場発光に実質的に影響を及ぼさない。
【００９５】
上述の架橋成分および方法は、バンドギャップが広い材料、特にたとえば国際公開第０３／０９５５８６号に記載されたもの等の青色ＥＬポリマーにさえも適合する。このプロセスは、他の方法ではこれらの特に感受性が高い材料の素子としての性能を減じたであろう励起子または電荷トラップを生じない。
【００９６】
生成した架橋ポリマーは導電性、半導性、または絶縁性ポリマーであり得る。特に、架橋ポリマーは半導性ポリマーであり得る。
【００９７】
架橋成分は、一般に、ポリマーの電荷輸送および発光特性等の特性に干渉する可能性のある脱離残基の欠点を有しない。特に、電子が多い有機半導体素子と電子が少ないフルオロフェニルアジドとの間のπ−π相互作用が抑制され、架橋はアルキル側鎖においてより有利に可能になる。
【００９８】
共役ポリマーの固相状態での架橋効率は、本発明の第１の態様による架橋成分を用いると、予想されないほど高い。架橋成分の高い効率は、競合する寄生的な環拡大副反応を抑制する環上フッ素原子の存在によるものである。高い効率は、π共役主鎖に対するニトレンの攻撃および望ましくない四極子相互作用によって促進されるポリマーと架橋成分との間の分子間電荷移動を抑制する、環における非フッ素置換基の存在にも起因する。
【００９９】
本発明の方法において形成されるポリマー素子は、光学素子であり得る。特に、素子はポリマー発光ダイオード（ＬＥＤ）等のポリマー発光素子、電界効果トランジスタ（ＦＥＴ）等のポリマートランジスタ、光検出器、光起電（ＰＶ）素子、導波素子、または分布ブラッグ反射器であり得る。特に、ポリマー素子は、ポリマー導波ＬＥＤ素子またはポリマーマイクロキャビティＬＥＤ素子であり得る。
【０１００】
ポリマーＬＥＤ素子は、本発明の方法によって堆積された架橋空孔輸送ポリマー層によって作製し得る。素子には、発光ポリマー層および／または電子輸送ポリマー層および／または励起子ブロックポリマー層がさらに含まれ得る。
【０１０１】
本発明の方法の堆積ステップにおいて記述したように、さらなる層が堆積され得る。ポリマーＬＥＤについては、たとえばアノード上に形成された空孔注入・電子ブロッキングポリマー層、これに続く発光ポリマー層、次いで電子注入・空孔ブロッキングおよび励起子ブロッキングポリマー層、これに続くカソードを含む構造が考えられ得る。有利には、発光層として適切なポリマーもパターン化され、フルカラーのディスプレイが得られる。さらに、発光層は架橋ポリマーブレンド膜であり得る。
【０１０２】
ポリマー導波ＬＥＤ素子は本発明の方法によって堆積された１つまたは複数の架橋ポリマークラッディング層によって作製し得る。素子は、本発明の方法によって任意選択的に堆積され得るコア発光層をさらに含み得る。導波素子は、隣接するクラッド層（または周囲）よりも高い屈折率を有するコア層（またはストリップ）によって特徴付けられる。コア層およびクラッド層はそれぞれ１つまたは複数の個別の層を含み得る。位相整合条件を満たす適切な波長の光は、全内部反射によってトラップされ、その高い屈折率によってコア層（またはストリップ）の中に導かれる。次いで、この光は素子の端部で発光するか、それが外部カップリングし得る別の領域に導くことができる。このようにして発光する光は高度に指向性で、また光ファイバーによくカップリングできる。
【０１０３】
ポリマー分布ブラッグ反射器は、本発明の方法によって堆積された高屈折率と低屈折率の交互の架橋ポリマーの多層を用いて作製し得る。ブラッグ反射器は、高屈折率（ｎＨ）および低屈折率（ｎＬ）の材料の四分の一波長の厚み（ｄＨ、ｄＬ）の複数の層を含む。ブラッグ条件（λ／２＝ｎＨｄＨ＋ｎＬｄＬ）を満たす波長の光は、この積層の内部で強く反射される。ブラッグ反射器を別のブラッグ反射器または鏡と連結して光学共振器を形成することができる。そのような共振器は波長セレクタとして重要な用途を有している。
【０１０４】
ポリマーマイクロキャビティＬＥＤ素子は、本発明の方法によって堆積された１つまたは複数の架橋ポリマー分布ブラッグ反射器層によって作製し得る。素子はコア発光層をさらに含み得る。任意選択的に、コア発光層は本発明の方法によって堆積され得る。
【０１０５】
ポリマーＦＥＴ素子は、本発明の方法によって堆積された架橋半導性ポリマー層によって作製し得る。素子は架橋絶縁ポリマー層をさらに含み得る。任意選択的に、絶縁ポリマー層は本発明の方法によって堆積され得る。この層が半導性層の前に堆積される場合は特にそうである。素子は、トップゲート、サイドゲートまたはボトムゲートの構成であり得る。ポリマーＦＥＴについては、たとえばソース電極およびドレイン電極の間の基板上に形成された電荷輸送半導性ポリマーおよびそれに続くゲート絶縁材として作用する絶縁ポリマーを含む構造が考えられる。この絶縁ポリマー層は、半導性ポリマーを架橋させた後で、半導性ポリマーを堆積させるために用いた同じ溶媒系から堆積させることができる。
【０１０６】
ポリマー光起電素子は、架橋ポリマーブレンドまたはポリマー複合材料を含む光反応性層によって作製され得る。
【０１０７】
本発明の第４の態様によれば、上述の方法によって得られるポリマー素子が提供される。素子は上述のものであり得る。上述の素子の任意のものにおいて、カソードとして好ましい材料には、バリウムおよびカルシウム等のアルカリ土類金属が含まれる。
【０１０８】
ここで本発明を一般的に記述したが、これは以下の例を参照することによって、より容易に理解されよう。これらの例は説明のために提供されるものであり、限定することを意図するものではない。
【実施例】
【０１０９】
［例１−エチレンビス（４−アジド−２，３，５−トリフルオロ−６−メチルベンズアミド）］
【化１】
2013512986.tif 000003
典型的な調製においては、２，３，４，５−テトラフルオロ安息香酸（１）１．００ｇ（５．１５ｍｍｏｌ）を無水ＴＨＦ（２０ｍＬ）中で撹拌し、−７８℃に冷却した。ＢｕＬｉ４．５３ｍＬ（ヘキサン中２．５Ｍ、２．２当量）を滴加した。得られた懸濁液をさらに３時間、−７８℃で撹拌した。無水ＴＨＦ（２ｍＬ）中のＭＥＬ（０．３８ｍＬ、１．２当量）を滴加し、混合物をさらに０．５時間撹拌し、次いで室温に加温し、さらに２０分撹拌して、白色懸濁液を得た。脱イオン水を滴加することによって反応を停止し、酸性にして酢酸エチル（３×３０ｍＬ）で抽出した。抽出物を無水ＭｇＳＯ４で脱水し、減圧で乾燥するまで蒸発させて６−メチル−２，３，４，５−テトラフルオロ安息香酸（２）を白色固体として得た（収率＝５６％）。（２）の０．９ｇをＳＯＣｌ２（５ｍＬ）および１滴のＤＭＦと混合し、７５℃で１２時間加熱した。過剰のＳＯＣｌ２を減圧で除去して（３）を帯黄色油として得て、さらに精製することなく用いた。エチレンジアミン６６．１ｍｇ（１．１ｍｍｏｌ）およびＴＥＡ０．４ｍＬの乾燥ＤＣＭ５ｍＬ中溶液に、（３）０．５ｇ（２．２ｍｍｏｌ）の乾燥ＤＣＭ５ｍＬ中溶液を加えた。室温で１０時間撹拌した後、反応混合物を塩水（１０ｍＬ×３）で洗浄した。有機層をＭｇＳＯ４上で脱水し、溶媒を除去した後に（４）を白色固体として得た（収率＝７９％）。（４）０．２１ｇおよびＮａＮ３０．３１ｇ（１０当量）の混合溶媒（５ｍＬのＤＭＦ、１．５ｍＬのＨ２Ｏ）中溶液を暗所で１０時間、１２０℃に加熱した。室温に冷却した後、水１０ｍＬを加え、混合物をＥＡ（３×１５ｍＬ）で抽出した。抽出物をＭｇＳＯ４上で脱水し、溶媒を減圧で除去した。粗生成物をシリカゲル上のクロマトグラフィ（ＥＡ：ＤＣＭ＝１：２）でさらに精製して、（５）を白色固体として得た（収率７３％）。
【０１１０】
［例２−ドデシレンビス（４−アジド−２，３，５−トリフルオロ−６−メチルベンゾエート）］
【化２】
2013512986.tif 000004
典型的な調製においては、２，３，４，５−テトラフルオロ安息香酸１．００ｇ（５．１５ｍｍｏｌ）を無水ＴＨＦ（２０ｍＬ）中で撹拌し、−７８℃に冷却した。ＢｕＬｉ４．５３ｍＬ（ヘキサン中２．５Ｍ、２．２当量）を滴加した。得られた懸濁液をさらに３時間、−７８℃で撹拌した。無水ＴＨＦ（２ｍＬ）中のＭＥＬ（０．３８ｍＬ、１．２当量）を滴加し、混合物をさらに０．５時間撹拌した。次いで混合物を室温に加温し、さらに２０分撹拌して、白色懸濁液を得た。脱イオン水を滴加することによって反応を停止し、酸性にして酢酸エチル（３×３０ｍＬ）で抽出した。抽出物を無水ＭｇＳＯ４で脱水し、減圧で乾燥するまで蒸発させて（２）を白色固体として得た（収率＝５６％）。（２）の０．９ｇをＳＯＣｌ２（５ｍＬ）および１滴のＤＭＦと混合し、７５℃で１２時間加熱した。過剰のＳＯＣｌ２を減圧で除去して（３）を帯黄色油として得て、さらに精製することなく用いた。１，１２−ドデカンジオール（０．１４５ｇ、０．６１ｍｍｏｌ）およびトリエチルアミン（０．１６ｍＬ、１．２ｍｍｏｌ）の無水ジクロロメタン（５ｍＬ）中溶液に、（３）（０．３３ｇ、１．４ｍｍｏｌ、１５ｍｏｌ％過剰）の無水ジクロロメタン（５ｍＬ）中溶液を加えた。混合物を室温で１０時間撹拌し、次いで塩水（３×１０ｍＬ）で洗浄し、ＭｇＳＯ４上で脱水し、減圧で乾燥するまで蒸発させ、（４）を無色油として得た。これをカラムクロマトグラフィ（シリカゲル、溶出溶媒：ヘキサン：ジクロロメタン２：１）で精製した（収率＝７２％）。（４）（０．３０ｇ、０．５１ｍｍｏｌ）およびＮａＮ３（０．３３ｇ、５．１ｍｍｏｌ）をＤＭＦ：水混合物（７ｍＬ：５ｍＬ）に溶解し、３０時間、９５℃に加熱した。水（１０ｍＬ）を加え、混合物を酢酸エチル（２０ｍＬ×３）で抽出し、ＭｇＳＯ４上で脱水し、減圧で乾燥するまで蒸発させ、黄色粗生成物を得て、これをカラムクロマトグラフィ（シリカゲル、溶出溶媒：ヘキサン：ジクロロメタン２：１）で精製して、（５）を白色固体として得た（収率＝６５％）。
【０１１１】
［例３−エチレンビス（４−アジド−２，３，５−トリフルオロ−６−イソプロピルベンゾエート）］
【化３】
2013512986.tif 000005
典型的な調製においては、塩化イソプロピル９．０ｍＬ（９８．４ｍｍｏｌ、２．１当量）を１，２，３，４−テトラフルオロベンゼン５ｍＬ（４６．６ｍｍｏｌ）およびＡｌＣｌ３１．２４ｇ（９．３ｍｍｏｌ、０．２当量）の混合物に滴加した。室温で１時間撹拌した後、脱イオン水１０ｍＬを加えた。混合物をエーテル（３×２０ｍＬ）で抽出した。抽出物を無水ＭｇＳＯ４で脱水し、減圧で乾燥するまで蒸発させて１−イソプロピル−２，３，４，５−テトラフルオロベンゼン（１）を淡黄色油として得た（収率＝８０．３％）。無水ＴＨＦ２５ｍＬ中の（１）３．０ｇ（１５．６ｍｍｏｌ）の溶液にｎ−ＢｕＬｉ１１ｍＬ（１７．６ｍｍｏｌ、ヘキサン中１．６Ｍ、１．１３当量）を−７８℃で滴加した。得られた懸濁液を−７８℃で４時間撹拌した。次いで得られた暗青色の混合物をドライアイス粉末１００ｇに注ぎ、室温で１時間撹拌した。混合物を酸性にしてＥＡ（３×３０ｍＬ）で抽出した。有機層をＭｇＳＯ４上で脱水し、溶媒を減圧で除去した。粗生成物をヘキサンで洗浄して（２）を白色固体として得た（収率＝５９％）。（２）の１．５ｇおよびＳＯＣｌ２５ｍＬの溶液（１滴のＤＭＦを含む）を８０℃で１２時間加熱した。過剰のＳＯＣｌ２を減圧で除去して（３）を帯黄色油として得た。これをさらに精製することなく次のステップに用いた。エチレングリコール０．１２７ｍＬ（２．３１ｍｍｏｌ、０．５当量）およびＴＥＡ０．６４６ｍＬ（４．６３ｍｍｏｌ）の乾燥ＤＣＭ１０ｍＬ中溶液に（３）１．１８ｇ（４．６３ｍｍｏｌ）の乾燥ＤＣＭ１０ｍＬ中溶液を滴加した。室温で４８時間撹拌した後、反応混合物を塩水（３×３０ｍＬ）で洗浄した。有機層をＭｇＳＯ４上で脱水し、溶媒を除去した。粗生成物をシリカゲル上のカラムクロマトグラフィ（ヘキサン：ＤＣＭ＝３：１）でさらに精製して、（４）を無色油として得た（収率＝８５％）。（４）０．９８ｇおよびＮａＮ３１．０ｇ（１０．４当量）の混合溶媒（３５ｍのＤＭＦＬ、５ｍＬのＨ２Ｏ）中溶液を暗所で７時間、９０℃に加熱した。反応混合物を室温に冷却した後、水２０ｍＬを加え、混合物をＥＡ（３×４０ｍＬ）で抽出した。有機層をＭｇＳＯ４上で脱水し、溶媒を減圧で除去した。粗生成物をシリカゲル上のクロマトグラフィ（ヘキサン：ＤＣＭ＝３：１）でさらに精製して、（５）を無色油として得た（収率＝７３％）。
【０１１２】
［例４−ジエチレンオキシビス（４−アジド−２，３，５−トリフルオロ−６−イソプロピルベンゾエート）］
例３と同様であるが、エチレングリコールの代わりにジエチレングリコールを用いた。生成物は白色固体であった（最終ステップにおける収率＝９０％）。
【０１１３】
［例５−側鎖の１％が４−アジド−２，３，５−トリフルオロ−６−イソプロピルベンゾエートで終端したポリマー］
鈴木カップリング法によって、９，９−ジオクチルフルオレンの２，２’−（４，４，５，５−テトラメチル−１，３，２−ジオキサボロラン）ジボロン酸エステル（Ａと称する）を２，２’−ジブロモ−９，９−ジオクチルフルオレン（Ｂと称する）および２，２’−ジブロモ−９−オクチル−９−ω−ヒドロキシオクチルフルオレン（Ｂ’と称する）と相対モル比９９：１で共重合させる。２５０ｍＬのフラスコにＡ１．５０ｇ、Ｂ＋Ｂ’を合わせて０．９９９ｍｏｌ当量、および乳化剤としてＰＥＧ−ＰＰＧ−ＰＥＧ  ４４００  ２．３５ｍｏｌ当量を装入し、トルエン４３ｍＬを窒素で脱ガスした。テトラキス−（トリフェニルホスフィン）−パラジウム（０．０１４当量）を脱ガスしたトルエン２ｍＬに溶解して混合物に添加し、次いで迅速に撹拌しながら２Ｍ  Ｎａ２ＣＯ３溶液８．０４ｍＬ（６当量）を加えて、白色エマルジョンを得た。混合物を迅速に撹拌しながら窒素下に還流加熱した。３日後、ブロモベンゼン０．０４ｍＬ（０．２当量）を加えて反応を停止させ、さらに１時間撹拌しながら還流し、フェニルボロン酸０．０６ｇ（０．２当量）を加え、さらに１時間還流した。次いでポリマーをＭｅＯＨ中に沈殿させ、精製した。架橋成分と結合させるため、ポリマーをクロロホルムに溶解し、４−アジド−２，３，５−トリフルオロ−６−イソプロピル安息香酸クロライドと反応させ、次いでＭｅＯＨによる沈殿とクロロホルムへの再溶解を繰り返すことによって精製した。
【０１１４】
［例６−エチレンビス（４−アジド−３，５−ジフルオロ−２，６−ジイソプロピルベンゾエート）］
【化４】
2013512986.tif 000006
典型的な調製においては、アルゴンを満たした容器内で、塩化イソプロピル８．０ｍＬ（８８ｍｍｏｌ、１０．５当量）を、１ｍＬの１−ブロモ−３，４，５−トリフルオロベンゼン（８．４ｍｍｏｌ）および０．２２ｇのＡｌＣｌ３（１．６ｍｍｏｌ、０．２当量）の混合物に滴加した。室温で２時間撹拌した後、脱イオン水１０ｍＬを加えた。混合物をエーテル（３×２０ｍＬ）で抽出した。抽出物を無水ＭｇＳＯ４で脱水し、減圧で乾燥するまで蒸発させて１−ブロモ−３，４，５−トリフルオロ−２，６−ジイソプロピルベンゼン（１）を淡黄色油として得た。１００ｍＬの無水ＴＨＦ中の（１）７．３８ｇ（２５．０ｍｍｏｌ）の溶液にｎ−ＢｕＬｉ２５ｍＬ（５０ｍｍｏｌ、シクロヘキサン中２．０Ｍ、２．０当量）を−７８℃で滴加した。得られた懸濁液を−７８℃で２時間撹拌した。得られた混合物を乾燥二酸化炭素の流れに通し、室温で１夜撹拌した。混合物を５０ｍＬの５％ＨＣｌで酸性にして真空下でＴＨＦを除去した。粗生成物をＤＣＭ（４×５０ｍＬ）で抽出した。有機層を真空下で濃縮し、ＮａＯＨ（３００ｍＬ中５ｇ、３×５０ｍＬ）で抽出した。水層を１０％ＨＣｌ（５０ｍＬ）で酸性にした。白色沈殿をＤＣＭで抽出した。この有機層を脱イオン水（１×５０ｍＬ）で洗浄した。ＤＣＭを真空下で除去して白色固体を得た。白色固体を温脱イオン水（２×５０ｍＬ）で洗浄して濾過した。精製した固体をＤＣＭに溶解し、ＮａＳＯ４上で脱水し、溶媒を減圧で除去して３，４，５−トリフルオロ−２，６−ジイソプロピル安息香酸（２）を白色結晶として得た（６．２５ｇ、収率＝９６％）。乾燥アルゴンを満たした容器内で、７．３８ｇの（２）および２４ｍＬのＳＯＣｌ２の溶液を９０℃で８時間還流した。過剰のＳＯＣｌ２を減圧で除去して（３）を黄色油として得た。これを乾燥クロロホルムに溶解し、次にクロロホルムおよび微量の塩化チオニルを除去した。乾燥アルゴンを満たした容器内で、エチレングリコール０．２８ｍＬ（０．３１ｇ、５．０ｍｍｏｌ、０．４当量）および４．２ｍＬのＴＥＡ（３０ｍｍｏｌ）の溶液に（３）を３．３７ｇ（１２．０ｍｍｏｌ）加えた。１２０℃で１６時間撹拌した後、反応混合物を室温に冷却し、ＤＣＭに溶解した。溶液を５％ＨＣｌ（３０ｍＬ、３０分撹拌）で、次いで水で洗浄した。有機層をＮａＳＯ４上で脱水し、溶媒を減圧で除去した。粗生成物をシリカゲル上のクロマトグラフィ（ヘキサン：ＤＣＭ＝３：１）でさらに精製して、（４）を無色油として得た（収率＝３０％）。０．９８ｇの（４）および１．０ｇ（１０．４当量）のＮａＮ３の溶液をＤＭＳＯ（３５ｍＬ）に溶解し、暗所で２４時間、９０℃に加熱した。反応混合物を室温に冷却した後、水２０ｍＬを加え、混合物をＥＡ（３×４０ｍＬ）で抽出した。有機層をＮａＳＯ４上で脱水し、溶媒を減圧で除去した。粗生成物をシリカゲル上のクロマトグラフィ（ヘキサン：ＤＣＭ＝３：１）でさらに精製して、（５）を得た。
【０１１５】
［例７−ジエチレンオキシビス（４−アジド−３，５−ジフルオロ−２，６−ジイソプロピルベンゾエート）］
例６と同様であるが、エチレングリコールの代わりにジエチレングリコールを用いた。
【０１１６】
［例８−エチレンビス（４−アジド−３，５−ジフルオロ−２，６−ジヘキシルベンゾエート）］
【化５】
2013512986.tif 000007
典型的な調製においては、アルゴンを満たした容器内で、ｎ−ブチルリチウム５．００ｍＬ（１０ｍｍｏｌ、２当量）を１−ブロモ−３，４，５−トリフルオロベンゼン０．６０ｍＬ（５ｍｍｏｌ）および乾燥テトラヒドロフラン２０ｍＬの混合物に−７８℃で滴加した。−７８℃で１時間撹拌した後、テトラヒドロフラン２０ｍＬで希釈したヨードヘキサン１．４８ｍＬ（１０ｍｍｏｌ、２当量）を混合物に滴加した。−７８℃でさらに１６時間撹拌した後、脱イオン水１０ｍＬを加えた。混合物をジクロロメタン（３×２０ｍＬ）で抽出した。抽出物を塩水（２×１０ｍＬ）で洗浄し、無水ＭｇＳＯ４で脱水し、減圧で乾燥するまで蒸発させて１−ブロモ−３，４，５−トリフルオロ−２，６−ジヘキシルベンゼン（１）を淡黄色油として得た。２０ｍＬの無水ＴＨＦ中の（１）１．９ｇ（５．０ｍｍｏｌ）の溶液に５ｍＬのｎ−ＢｕＬｉ（１０ｍｍｏｌ、シクロヘキサン中２．０Ｍ、２．０当量）を−７８℃で滴加した。得られた懸濁液を−７８℃で２時間撹拌した。得られた混合物を乾燥二酸化炭素の流れに通し、室温で１夜撹拌した。混合物を５％ＨＣｌ２０ｍＬで酸性にして真空下でＴＨＦを除去した。粗生成物をＤＣＭ（３×２０ｍＬ）で抽出した。有機層を合わせて塩水（２×２０ｍＬ）で洗浄した。ＤＣＭを真空下で除去して淡黄色油を得た。淡黄色油をシリカゲル上のカラムクロマトグラフィ（ＤＣＭ：ヘキサン＝１：１）で精製した。溶媒を減圧で除去して３，４，５−トリフルオロ−２，６−ジヘキシル安息香酸（２）を淡黄色油として得た。乾燥アルゴンを満たした容器内で、１．７２ｇの（２）および２４ｍＬのＳＯＣｌ２の溶液を９０℃で８時間還流した。過剰のＳＯＣｌ２を減圧で除去して（３）を得た。これを乾燥クロロホルムに溶解し、次にクロロホルムおよび微量の塩化チオニルを除去した。乾燥アルゴンを満たした容器内で、エチレングリコール０．２８ｍＬ（０．３１ｇ、５．０ｍｍｏｌ、０．４当量）および４．２ｍＬのＴＥＡ（３０ｍｍｏｌ）の溶液に（３）を４．３５ｇ（１２．０ｍｍｏｌ）加えた。１２０℃で１６時間撹拌した後、反応混合物を室温に冷却し、ＤＣＭに溶解した。溶液を５％ＨＣｌ（３０ｍＬ、３０分撹拌）で、次いで脱イオン水（２×５０ｍＬ）で洗浄した。有機層をＮａＳＯ４上で脱水し、溶媒を減圧で除去した。粗生成物をシリカゲル上のクロマトグラフィ（ヘキサン：ＤＣＭ＝３：１）でさらに精製して、（４）を得た。１ｇの（４）および０．９１ｇ（１０当量）のＮａＮ３の溶液をＤＭＳＯ（３５ｍＬ）に溶解し、暗所で２４時間、９０℃に加熱した。反応混合物を室温に冷却した後、水２０ｍＬを加え、混合物をＥＡ（３×４０ｍＬ）で抽出した。有機層をＮａＳＯ４上で脱水し、溶媒を減圧で除去した。粗生成物をシリカゲル上のクロマトグラフィ（ヘキサン：ＤＣＭ＝３：１）でさらに精製して、（５）を得た。
【０１１７】
［例９−ジエチレンオキシビス（４−アジド−３，５−ジフルオロ−２，６−ジヘキシルベンゾエート）］
例８と同様であるが、エチレングリコールの代わりにジエチレングリコールを用いた。
【０１１８】
［例１０−比較例］
発光層を上記例３によるエチレンビス（４−アジド−２，３，５−トリフルオロ−６−イソプロピルベンゾエート）（図１）または国際公開第２００４／１００２８２号によって調製されたエチレンビス（４−アジド−２，３，５，６−テトラフルオロベンゼンスルホンアミド）（図２）によって架橋した、フェニル置換ポリ（ｐ−フェニレンビニレン）緑色発光ポリマーを用いた発光ダイオードを作製した。素子の構造には、７×１０１８ｃｍ−２の同じ架橋剤濃度の、厚み５０ｎｍのポリ（３，４−エチレンジオキシチオフェン）−ポリ（スチレンスルホン酸塩）層、厚み８０ｎｍのフェニル置換ポリ（ｐ−フェニレンビニレン）でスピンコートした酸化インジウムスズガラスが含まれていた。窒素グローブボックス中で２分間、波長２５４ｎｍで線量３００ｍＪ／ｃｍ２になるように、膜を深紫外に露光した。次いで３０ｎｍ厚のＣａカソードおよび引き続いて１２０ｎｍ厚のＡｌキャッピング層を蒸着することによってダイオードを完成した。図中の白印は輝度を表し、図中の黒印は電流を表す。比較のために対照として用いた架橋成分を含まない素子についてのデータは丸印で示す。架橋成分を含む素子についてのデータは四角印で示す。
【０１１９】
データは、架橋成分としてエチレンビス（４−アジド−２，３，５−トリフルオロ−６−イソプロピルベンゾエート）を用いた素子の電場発光効率に変化がない（図１の挿入図参照）が、エチレンビス（４−アジド−２，３，５，６−テトラフルオロベンゼンスルホンアミド）が架橋成分である場合には電場発光効率が半分に減少している（図２の挿入図参照）ことを明確に示している。両方の場合において、電流密度は架橋成分がないダイオードから実質的に変化していない。
【図１】
2013512986.tif 000008
【図２】
2013512986.tif 000009
【手続補正書】
【提出日】平成23年10月4日(2011.10.4)
【手続補正１】
【補正対象書類名】明細書
【補正対象項目名】０１１６
【補正方法】変更
【補正の内容】
【０１１６】
［例８−エチレンビス（４−アジド−３，５−ジフルオロ−２，６−ジヘキシルベンゾエート）］
【化５】
2013512986.tif 000010
典型的な調製においては、アルゴンを満たした容器内で、ｎ−ブチルリチウム５．００ｍＬ（１０ｍｍｏｌ、２当量）を１−ブロモ−３，４，５−トリフルオロベンゼン０．６０ｍＬ（５ｍｍｏｌ）および乾燥テトラヒドロフラン２０ｍＬの混合物に−７８℃で滴加した。−７８℃で１時間撹拌した後、テトラヒドロフラン２０ｍＬで希釈したヨードヘキサン１．４８ｍＬ（１０ｍｍｏｌ、２当量）を混合物に滴加した。−７８℃でさらに１６時間撹拌した後、脱イオン水１０ｍＬを加えた。混合物をジクロロメタン（３×２０ｍＬ）で抽出した。抽出物を塩水（２×１０ｍＬ）で洗浄し、無水ＭｇＳＯ４で脱水し、減圧で乾燥するまで蒸発させて１−ブロモ−３，４，５−トリフルオロ−２，６−ジヘキシルベンゼン（１）を淡黄色油として得た。２０ｍＬの無水ＴＨＦ中の（１）１．９ｇ（５．０ｍｍｏｌ）の溶液に５ｍＬのｎ−ＢｕＬｉ（１０ｍｍｏｌ、シクロヘキサン中２．０Ｍ、２．０当量）を−７８℃で滴加した。得られた懸濁液を−７８℃で２時間撹拌した。得られた混合物を乾燥二酸化炭素の流れに通し、室温で１夜撹拌した。混合物を５％ＨＣｌ２０ｍＬで酸性にして真空下でＴＨＦを除去した。粗生成物をＤＣＭ（３×２０ｍＬ）で抽出した。有機層を合わせて塩水（２×２０ｍＬ）で洗浄した。ＤＣＭを真空下で除去して淡黄色油を得た。淡黄色油をシリカゲル上のカラムクロマトグラフィ（ＤＣＭ：ヘキサン＝１：１）で精製した。溶媒を減圧で除去して３，４，５−トリフルオロ−２，６−ジヘキシル安息香酸（２）を淡黄色油として得た。乾燥アルゴンを満たした容器内で、１．７２ｇの（２）および２４ｍＬのＳＯＣｌ２の溶液を９０℃で８時間還流した。過剰のＳＯＣｌ２を減圧で除去して（３）を得た。これを乾燥クロロホルムに溶解し、次にクロロホルムおよび微量の塩化チオニルを除去した。乾燥アルゴンを満たした容器内で、エチレングリコール０．２８ｍＬ（０．３１ｇ、５．０ｍｍｏｌ、０．４当量）および４．２ｍＬのＴＥＡ（３０ｍｍｏｌ）の溶液に（３）を４．３５ｇ（１２．０ｍｍｏｌ）加えた。１２０℃で１６時間撹拌した後、反応混合物を室温に冷却し、ＤＣＭに溶解した。溶液を５％ＨＣｌ（３０ｍＬ、３０分撹拌）で、次いで脱イオン水（２×５０ｍＬ）で洗浄した。有機層をＮａＳＯ４上で脱水し、溶媒を減圧で除去した。粗生成物をシリカゲル上のクロマトグラフィ（ヘキサン：ＤＣＭ＝３：１）でさらに精製して、（４）を得た。１ｇの（４）および０．９１ｇ（１０当量）のＮａＮ３の溶液をＤＭＳＯ（３５ｍＬ）に溶解し、暗所で２４時間、９０℃に加熱した。反応混合物を室温に冷却した後、水２０ｍＬを加え、混合物をＥＡ（３×４０ｍＬ）で抽出した。有機層をＮａＳＯ４上で脱水し、溶媒を減圧で除去した。粗生成物をシリカゲル上のクロマトグラフィ（ヘキサン：ＤＣＭ＝３：１）でさらに精製して、（５）を得た。
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
一般式ＩＩ：
（Ｎ３−ＡｒＦ−Ｗ）ｎ−Ｌ  （ＩＩ）
（式中、ｎは２以上の整数であり、
各ＡｒＦは同一または異なり、アジド基に対してメタ位および／またはパラ位に、フッ素より嵩高い少なくとも１つのフッ素非含有置換基を有するフッ素化フェニルアジド基を含み、前記少なくとも１つのフッ素非含有置換基が、置換または非置換のアルキル基、シクロアルキル基、アルコキシ基、およびシクロアルコキシ基からなる群から選択され、
Ｗは電子求引基を含み、
Ｌは連結基を含み、２つ以上の（Ｎ３−ＡｒＦ−Ｗ）単位が、Ｌによって連結されている）
を有する架橋成分。
【請求項２】
前記架橋成分が、
（ｉ）４−アジド−２−Ｒ−６−Ｒ’−３，５−ジフルオロフェニル−１−Ｗ、
（ｉｉ）４−アジド−２−Ｒ−３，５，６−トリフルオロフェニル−１−Ｗ、
（ｉｉｉ）４−アジド−１−Ｒ−６−Ｒ’−３，５−ジフルオロフェニル−２−Ｗ、
（ｉｖ）４−アジド−１−Ｒ’−６−Ｒ−３，５−ジフルオロフェニル−２−Ｗ、
（ｖ）４−アジド−１−Ｒ−３，５，６−トリフルオロフェニル−２−Ｗ、および
（ｖｉ）４−アジド−６−Ｒ−１，３，５−トリフルオロフェニル−２−Ｗ
（ここで、各ＲおよびＲ’は同一または異なり、フッ素より嵩高い非フッ素置換基であり、Ｗが電子求引基を含む）からなる群から選択される請求項１に記載の架橋成分。
【請求項３】
前記アルキル基が炭素数１〜１８のアルキル鎖長を有する請求項１または２に記載の架橋成分。
【請求項４】
前記アルキル基が直鎖または分岐のアルキル基である請求項１〜３のいずれかに記載の架橋成分。
【請求項５】
前記アルキル基が、メチル、エチル、イソプロピル、第二級ブチル、第三級ブチル、ヘキシル、オクチルまたはそれらの分岐誘導体である請求項１〜４のいずれかに記載の架橋成分。
【請求項６】
Ｗがアジド基に対してパラ位にある請求項１〜５のいずれかに記載の架橋成分。
【請求項７】
Ｗがスルホニル基またはカルボニル基を含む請求項１〜６のいずれかに記載の架橋成分。
【請求項８】
Ｗが、−ＣＯ−、−Ｃ（Ｏ）Ｏ−、−Ｓ（Ｏ２）Ｏ−、−Ｃ（Ｏ）Ｎ−、および−Ｓ（Ｏ２）Ｎ−からなる群から選択される電子求引基を含む請求項７に記載の架橋成分。
【請求項９】
Ｌが、置換または非置換の、アルキルジオキシ、アルキルトリオキシ、アルキルジアミド、アルキルトリアミド、およびジアルキルトリオキシからなる群から選択される二価または多価の連結基を含む請求項１〜８のいずれかに記載の架橋成分。
【請求項１０】
Ｌが、エチレンジオキシ、エチレンジアミド、ジエチレントリオキシ、および１，３，５−トリオキシシクロヘキサンからなる群から選択される請求項９に記載の架橋成分。
【請求項１１】
前記架橋成分が、
エチレンビス（４−アジド−２，３，５−トリフルオロ−６−メチルベンズアミド）、
ドデシレンビス（４−アジド−２，３，５−トリフルオロ−６−メチルベンゾエート）、
エチレンビス（４−アジド−２，３，５−トリフルオロ−６−イソプロピルベンゾエート）、
エチレンビス（４−アジド−３，５−ジフルオロ−２，６−ジイソプロピルベンゾエート）、
エチレンビス（４−アジド−３，５−ジフルオロ−２，６−ジヘキシルベンゾエート）、
ジエチレンオキシビス（４−アジド−３，５−ジフルオロ−２，６−ジイソプロピルベンゾエート）、
ジエチレンオキシビス（４−アジド−２，３，５−トリフルオロ−６−イソプロピルベンゾエート）、
ジエチレンオキシビス（４−アジド−３，５−ジフルオロ−２，６−ジヘキシルベンゾエート）、および
４−アジド−２，３，５−トリフルオロ−６−イソプロピルベンゾエート
からなる群から選択される請求項１から１２のいずれかに記載の架橋成分。
【請求項１２】
請求項１〜１１のいずれかに記載の架橋成分を含む溶液。
【請求項１３】
ポリマーまたはオリゴマーをさらに含む請求項１２に記載の溶液。
【請求項１４】
前記ポリマーまたはオリゴマーが半導性ポリマーまたは半導性オリゴマーである請求項１３に記載の溶液。
【請求項１５】
（ａ）ポリマーまたはオリゴマーと、請求項１〜１１のいずれかに記載の架橋成分とを含む溶液を基板上に堆積して層を形成するステップと、
（ｂ）（ａ）で形成された層を硬化させて不溶性の架橋ポリマーを形成するステップと
を含むポリマー素子の形成方法。
【請求項１６】
前記架橋成分が、２００ｎｍ〜４００ｎｍの範囲の波長を有する紫外線照射に対して感受性を有し、前記硬化させるステップが、不活性雰囲気中で２００ｎｍ〜４００ｎｍの範囲の波長を有するＵＶ照射に層を曝露するステップを含む請求項１５に記載の方法。
【請求項１７】
前記架橋ポリマーが、非共役、部分共役、実質的共役または完全共役である請求項１５または１６に記載の方法。
【請求項１８】
前記架橋成分が、前記ポリマーまたはオリゴマーの主鎖の一部であるか、前記ポリマーまたはオリゴマーに側鎖として結合している請求項１５〜１７のいずれかに記載の方法。
【請求項１９】
前記架橋ポリマーをアニールするステップをさらに含む請求項１５〜１９のいずれかに記載の方法。
【請求項２０】
前記ポリマー素子が、ポリマーＬＥＤ素子、ポリマー導波ＬＥＤ素子、ポリマー分布ブラッグ反射器、ポリマーマイクロキャビティＬＥＤ素子、ポリマーＦＥＴ素子、ポリマー光検出器およびポリマー光起電素子からなる群から選択される請求項１５〜１９のいずれかに記載の方法。
【請求項２１】
前記架橋成分が、式：
Ｎ３−ＡｒＦ−Ｗ−Ｌ−Ｗ−ＡｒＦ−Ｎ３
（式中、ＡｒＦ、ＷおよびＬの各々は上で定義した通りである）
を有する請求項１〜１１のいずれかに記載の架橋成分。
【国際調査報告】
2013512986.tif 000011
2013512986.tif 000012
2013512986.tif 000013